ВНУТРЕННЕЕ ПОКРЫТИЕ РЕАКТОРА-ГАЗИФИКАТОРА

1. Газификатор, включающий внутреннюю стенку, на которую нанесен слой, или внутреннюю стенку, защищенную посредством совокупности блоков, причем указанный слой или указанные блоки, имеют по меньшей мере одну область спеченного материала, содержащую:
2
3
i) по меньшей мере 25 мас.% оксида хрома CrO; и
2
ii) по меньшей мере 1 мас.% оксида циркония, где по меньшей мере 20 мас.% указанного оксида циркония ZrO стабилизировано в кубической и/или тетрагональной форме; и
2
3
iii) более 10 мас.% оксида алюминия AlO.
2
2. Газификатор по п.1, содержащий менее 9,5 мас.% оксида кремния SiO.
2
3. Газификатор по п.2, содержащий менее 3 мас.% оксида кремния SiO.
2
4. Газификатор по п.1, содержащий более чем 0,5 мас.% оксида кремния SiO.
5. Газификатор по п.1, где по меньшей мере 60% указанного оксида циркония стабилизировано в кубической и/или тетрагональной форме.
2
3
2
2
2
3
2
3
6. Газификатор по п.1, где указанный спеченный материал содержит по меньшей мере одну добавку, которая стабилизирует или не стабилизирует оксид циркония, выбранную из CaO, MgO, YO, TiO и оксидов редкоземельных металлов, таких как CeO, ErO, LaO.
7. Газификатор по п.6, где указанной добавкой является CaO.
2
8. Газификатор по п.1, где содержание указанного оксида циркония ZrO составляет свыше 6 мас.%.
2
9. Газификатор по п.1, где содержание указанного оксида циркония ZrO составляет менее чем 7 мас.%.
2
3
10. Газификатор по п.1, содержащий более 45 мас.% оксида хрома CrO.
2
3
11. Газификатор по п.1, где содержание указанного оксида хрома CrO составляет свыше 30 мас.%.
2
3
12. Газификатор по п.1, где указанный спеченный материал содержит свыше 1 мас.% оксида алюминия AlO.
2
3
13. Газификатор по п.1, где указанный спеченный материал содержит менее 10 мас.% оксида алюминия AlO.
2
3
2
14. Газификатор по п.1, где общее содержание AlO+ZrO в указанном спеченном материале составляет более 5 мас.% и менее 70 мас.% на основе оксидов.
2
3
2
15. Газификатор по п.1, где общее содержание AlO+ZrO в указанном спеченном материале составляет более 35 мас.% на основе оксидов.
2
3
2
3
16. Газификатор по п.1, где структура материала представляет собой гранулят, связанный посредством матрикса, причем содержание CrO в грануляте составляет 15 мас.% или более и содержание CrO в матриксе составляет 10 мас.% или более на основе оксидов спеченного материала.
2
3
2
2
2
3
2
3
17. Газификатор по п.1, где структура указанного материала представляет собой гранулят оксида хрома, связанный посредством матрикса, содержащего гранулы, включающие оксид циркония и добавку, выбранную из СаО, MgO, YO, TiO и оксидов редкоземельных металлов, таких как CeO, ErO, LaO, где указанная добавка, стабилизирует или не стабилизирует указанный оксид циркония, причем процентное содержание оксида циркония, содержащегося в указанных гранулах составляет свыше 2,5 мас.% относительно массы указанного материала.
18. Газификатор по п.17, где содержание указанной добавки в указанных гранулах составляет от 1 мас.% до 14 мас.% относительно массы указанных гранул.
19. Спеченный материал, содержащий:
2
3
- по меньшей мере 25 мас.% оксида хрома CrO; и
2
- по меньшей мере 0,5 мас.% и менее 9,5% оксида кремния SiO; и
2
- по меньшей мере 1 мас.% оксида циркония, где по меньшей мере 30 мас.% указанного оксида циркония ZrO стабилизировано в кубической и/или тетрагональной форме; и
2
3
- более 10 мас.% оксида алюминия AlO.
2
3
20. Спеченный материал по п.19, содержащий более 30 мас.% оксида хрома CrO.
2
3
21. Спеченный материал по п.20, содержащий более 35 мас.% оксида хрома CrO.
2
3
22. Спеченный материал по п.19, содержащий менее 45 мас.% оксида хрома CrO.
2
23. Спеченный материал по п.19, содержащий более 3 мас.% оксида кремния SiO.
2
24. Спеченный материал по п.23, содержащий более 5 мас.% оксида кремния SiO.
2
25. Спеченный материал по п.19, содержащий менее 9 мас.% оксида кремния SiO.
2
26. Спеченный материал по п.25, содержащий менее 8 мас.% оксида кремния SiO.
2
3
27. Спеченный материал по п.19, содержащий более 15 мас.% оксида алюминия AlO.
2
3
28. Спеченный материал по п.27, содержащий более 17 мас.% оксида алюминия AlO.
2
3
29. Спеченный материал по п.19, содержащий менее 45 мас.% оксида алюминия AlO.
2
3
30. Спеченный материал по п.29, содержащий менее 25 мас.% оксида алюминия AlO;
2
31. Спеченный материал по п.19, содержащий более 10 мас.% оксида циркония ZrO.
2
32. Спеченный материал по п.31, содержащий более 15 мас.% оксида циркония ZrO.
2
33. Спеченный материал по п.19, содержащий менее 45 мас.% оксида циркония ZrO.
2
34. Спеченный материал по п.33, содержащий менее 25 мас.% оксида циркония ZrO.
2
35. Спеченный материал по п.19, где по меньшей мере 60 мас.% упомянутого оксида циркония ZrO стабилизировано в кубической и/или тетрагональной форме.
2
3
2
2
2
3
2
3
36. Спеченный материал по п.19, содержащий по меньшей мере одну добавку, которая не стабилизирует оксид циркония, выбранную из СаО, MgO, YO, TiO и оксидов редкоземельных металлов, таких как CeO, ErO, LaO.
2
3
2
2
3
2
37. Спеченный материал по п.19, где суммарное содержание оксида хрома CrO, оксида циркония ZrO, оксида алюминия AlO, оксида кремния SiO составляет свыше 95%.
2
3
2
38. Спеченный материал по п.19, где общее содержание AlO+ZrO составляет более 5 мас.% и менее 70 мас.% на основе оксидов.
2
3
2
39. Спеченный материал по п.19, где общее содержание AlO+ZrO составляет более 35 мас.% на основе оксидов.
40. Спеченный материал по п.19, представляющий собой гранулят, связанный посредством матрикса.
2
3
2
3
41. Спеченный материал по п.40, где содержание CrO в грануляте составляет 15 мас.% или более и содержание CrO в матриксе составляет 10 мас.% или более на основе оксидов спеченного материала.
2
3
2
2
2
3
2
3
42. Спеченный материал по п.40, где структура указанного материала представляет собой гранулят оксида хрома, связанный посредством матрикса, содержащего гранулы, включающие оксид циркония и добавку, выбранную из СаО, MgO, YO, TiO и оксидов редкоземельных металлов, таких как CeO, ErO, LaO, добавку, которая стабилизирует или не стабилизирует оксид циркония, причем процентное содержание оксида циркония, содержащегося в указанных гранулах составляет свыше 1 мас.% относительно массы спеченного материала.
43. Реактор, включающий внутреннюю стенку, на которую нанесен слой, или внутреннюю стенку, защищенную посредством совокупности блоков, где указанный слой или указанные блоки имеют по меньшей мере одну область спеченного материала по любому из пп.19-42.
44. Реактор по п.43, представляющий собой газификатор.
45. Способ изготовления спеченного материала газификатора по любому из пп.1-18 или спеченного материала по любому из пп.19-42, включающий спекание исходной загрузки, где исходная загрузка содержит более 3% и менее 15% глины в процентах на основе влажной исходной загрузки.